(57)【特許請求の範囲】
【請求項１】
繊維状活性炭、予め成形された二酸化チタンと二酸化ケイ素の混合物、及びバインダーからなる混合物を成型せしめてなる活性炭成型体を円筒状のカートリッジとしてハウジングに装填してなる浄水器であって、空間速度が２０００（１／Ｈｒ）以下で累積透過水量が１４０（Ｌ／ｃｃ）のときの鉛の除去率が８０％以上である浄水器。
【請求項２】
該繊維状活性炭が、比表面積１３００ｍ２／ｇ以上であり、水蒸気吸着法で測定した細孔半径が９Å〜１６Åの細孔の占める累積細孔容積が０．２５ｃｃ／ｇ以上であり、かつ上記累積細孔容積が、細孔半径１００Å以下の細孔の占める累積細孔容積の５０％以上である請求項１記載の浄水器。
【請求項３】
該繊維状活性炭が、比表面積８００ｍ２／ｇ以上であり、水蒸気吸着法で測定した細孔半径が９Å以下の細孔の占める累積細孔容積が０．２０ｃｃ／ｇ以上であり、かつ上記累積細孔容積が、細孔半径１００Å以下の細孔の占める累積細孔容積の５０％以上である請求項１又は２記載の浄水器。
【請求項４】
該繊維状活性炭が、不活性ガス雰囲気中で、温度１２００℃〜１７００℃で加熱処理されたものである請求項１〜３いずれかに記載の浄水器。
【請求項５】
該バインダーが、ミクロフィブリル化繊維、熱融着繊維、熱融着樹脂粉末又は熱硬化性樹脂粉末である請求項１〜４いずれかに記載の浄水器。
【発明の詳細な説明】
【０００１】
【発明の属する技術分野】
本発明は活性炭成形体、その製造方法及びそれを用いた浄水器に関する。さらに詳しくは、繊維状活性炭、二酸化チタン、二酸化ケイ素及びバインダーからなる混合物を成型した活性炭成型体、その製造方法及びそれを用いた浄水器に関する。本発明の活性炭成型体は、水中の遊離塩素、黴臭及びトリハロメタンの吸着除去性能に優れているだけでなく、鉛などの重金属の吸着除去性能に優れているので、カートリッジに作製してハウジングに装填し、浄水器として好適に使用される。
【０００２】
【従来の技術】
活性炭は各種汚染物質の吸着能に優れているので、浄水用に多く使用されている。近年、飲料水、とくに水道水の水質に関する安全衛生上の関心が高まってきており、飲料水中に含まれる塩素、トリハロメタン、黴臭などの有害物質を除去することが望まれている。これらの要求に対しては、従来から粒状の活性炭をハウジングに充填した浄水器が主として検討されてきたが、通水時の圧損が大きくなるため、活性炭として繊維状の活性炭を使用することが多くなっている。
【０００３】
例えば、特開平６−１０６１６２号公報に、繊維状活性炭を使用して水道水中の遊離塩素及び黴臭を吸着する浄水器が提案され、特開昭６２−１５２５３３号公報、特開平６−９９０６４号公報、特開平６−９９０６５号公報及び特開平６−１０６１６１号公報に、特定の繊維状活性炭を使用して水道水中のトリハロメタンを除去することが開示されている。
【０００４】
【発明が解決しようとする課題】
上記した浄水器によれば、特定の繊維状活性炭を使用することにより、水道水中の遊離塩素、黴臭及びトリハロメタンを吸着除去することができ、しかも、充填材が繊維状であるため、粒状の吸着剤を使用する場合に比べて通水時の抵抗が低いという利点がある。しかしながら、飲料水の味を改善する意味では勿論、最近では、環境ホルモン問題が大きく取り上げられるようになり、環境庁が定めた内分泌攪乱作用が疑われている物質として鉛があげられていることもあり、水道水から鉛などの重金属を極力除去する要求が強くなってきている。
【０００５】
これまで、水中の鉛除去に関し、エンゲルハルド社からＡＴＳの商品名で二酸化チタン及び二酸化ケイ素を主成分とする粒状体が市販されており、これを活性炭に担持した商品名ＡＴＣが水処理に使用され、鉛の除去性能に優れていることが報告されている（Ｒｅｐｏｒｔ  ｏｎ  ＵｌｔｒａＰｕｒｅ  Ｓｙｓｔｅｍｓ，Ｉｎｃ．ＷＰ―５００ＬＲ  Ｃｏｕｎｔｅｒｔｏｐ  Ｄｒｉｎｋｉｎｇ  Ｗａｔｅｒ  Ｔｒｅａｔｍｅｎｔ  Ｓｙｓｔｅｍ、１９９２年）。また、本出願人は、重金属イオンの除去性に優れる浄水器用カートリッジとして、繊維状活性炭、二酸化ケイ素、及び酸化マグネシウム又は酸化アルミニウムを主成分とする焼成物を成型したカートリッジを特願平５−１８０８３９号（特開平７−２５６２３９号）としてすでに特許出願した。
【０００６】
水道水基準によると、水道水中の鉛の許容含有量は５０ｐｐｂ以下と規定され、浄水器協議会の基準でも同様であるが、上述したように、最近では飲料水の味については勿論、鉛などの重金属に対する要求は極めて厳しいものがあり、遊離塩素、黴臭の除去性能に加え、トリハロメタンや重金属イオンの除去性能にも優れる浄水器が要望されている。したがって、本発明の目的は、水中の遊離塩素及び黴臭の除去性能に優れ、しかもトリハロメタンや重金属の除去性能にも優れた、通水抵抗が低い浄水器を提供することにある。
【０００７】
【課題を解決するための手段】
本発明者らは、鋭意検討を重ね、繊維状活性炭、二酸化チタン及び二酸化ケイ素を混合して成型した成型体をカートリッジとしてハウジングに装填してなる浄水器により上記目的を達成することができることを見出し、本発明に到達した。すなわち本発明は、繊維状活性炭、予め成形された二酸化チタンと二酸化ケイ素の混合物、及びバインダーからなる混合物を成型せしめてなる活性炭成型体を円筒状のカートリッジとしてハウジングに装填してなる浄水器であって、空間速度が２０００（１／Ｈｒ）以下で累積透過水量が１４０（Ｌ／ｃｃ）のときの鉛の除去率が８０％以上である浄水器である。
【００１１】
【発明の実施の形態】
本発明において使用される繊維状活性炭としては、ピッチ系、フェノール系、セルロース系などの繊維を炭化した後、水蒸気、ガス又は薬品で賦活して調製されたものが使用される。これらの繊維状活性炭は３〜５ｍｍ程度に切断して使用する方が成型体に成型しやすく、好ましい。水道水中の遊離塩素をよく除去するには、ヨウ素吸着量が１２００〜３０００ｍｇ／ｇの繊維状活性炭を使用するのが好ましい。
【００１２】
水道水中のトリハロメタンの除去性能をよくするには、比表面積１３００ｍ２／ｇ以上で、水蒸気吸着法で測定した細孔半径が９Å〜１６Åの細孔の占める累積細孔容積が０．２５ｃｃ／ｇ以上で、かつ上記累積細孔容積が、細孔半径１００Å以下の細孔の占める累積細孔容積の５０％以上の繊維状活性炭を使用するのが好ましい。また、比表面積８００ｍ２／ｇ以上で、水蒸気吸着法で測定した細孔半径が９Å以下の細孔の占める累積細孔容積が０．２０ｃｃ／ｇ以上で、かつ上記累積細孔容積が、細孔半径１００Å以下の細孔の占める累積細孔容積の５０％以上の繊維状活性炭を使用してもよい。さらに、不活性ガス雰囲気中で、温度１２００℃〜１７００℃で加熱処理された繊維状活性炭を使用してもよい。
【００１３】
本発明でいう比表面積とは、液体窒素温度での窒素ガス吸着等温線を作成し、ＢＥＴ法により求められる値であり、また、細孔半径は水蒸気吸着法により測定されるものである。水蒸気吸着法により測定される細孔半径とは、例えば特開平７−１７１３８５号公報などに詳述されているように、硫酸水溶液の硫酸濃度と平衡水蒸気圧との間に一定の関係があることを利用し、繊維状活性炭の各種濃度の硫酸水溶液における飽和吸着量を求め、対応する細孔半径をＫｅｌｖｉｎの式に基づいて算出し、対応する細孔半径以下の累積細孔容積を求め、細孔半径に対してプロットして細孔分布曲線を作成し、求められるものである。
【００１４】
本発明に使用される二酸化チタンとしては、触媒機能に優れる点で、結晶構造がアナターゼ型のものが好ましい。粒径は小さい方が重金属イオンの吸着速度に優れるので好ましいが、あまり小さいと繊維状活性炭の繊維間に固定するのが困難となり、固定のためにバインダーを多く必要とするので、通水抵抗が大きくなる傾向にある。したがって、粒子の粒径は、好ましくは１００μｍ以下、さらに好ましくは３μｍ〜９０μｍのものを使用するのが望ましい。二酸化ケイ素粒子の粒径も上述した同じ理由から、好ましくは１００μｍ以下、さらに好ましくは３μｍ〜９０μｍである。
【００１５】
二酸化チタンと二酸化ケイ素は別々に調合してもよいが、二酸化チタン及び二酸化ケイ素を混合物として予め成形された無機化合物を使用すると、効率よく成型することができ、また重金属イオンの除去効果に優れる傾向にあり好ましい。このような無機化合物としては、例えばエンゲルハルド社からＡＴＳの商品名で市販されている粒状に成形された化合物を例示することができる。二酸化チタンは、あまり少ないと効果の発現に乏しく、またあまり多くてもそれほどの効果が発現しないので、二酸化ケイ素１００重量部に対し、２０〜２００重量部で使用される。
【００１６】
バインダーは、繊維状活性炭、二酸化チタン及び二酸化ケイ素を成型するのにバインダー効果を発揮するものであればよいが、本発明の成型体は飲料水の浄水用に使用する点で、ミクロフィブリル化繊維、熱融着繊維、熱融着樹脂粉末又は熱硬化性樹脂粉末を使用するのが好ましい。ミクロフィブリル化繊維としては、ミクロフィブリル化ポリエチレン、ミクロフィブリル化ポリプロピレン、ミクロフィブリル化ナイロン、ミクロフィブリル化セルロースなどを例示することができる。
【００１７】
熱融着繊維としては、例えば、ポリエチレン繊維、ポリプロピレン繊維、ポリエステル繊維、ポリアクリル系繊維、ポリエステルーポリエチレン芯鞘繊維などをあげることができる。また、熱融着性の樹脂粉末としては、例えば、ポリエチレン粉末、ポリプロピレン粉末などをあげることができる。粉末の中心平均粒子径は１〜５０μｍのものが活性炭を固定化する効果が大きく、好ましい。
【００１８】
本発明の浄水器に用いる成型体を製造するには、先ず、繊維状活性炭、二酸化チタン、二酸化ケイ素及びバインダーをよく混合する。これらの混合割合は、繊維状活性炭１００重量部に対し、二酸化チタン及び二酸化ケイ素５〜４００重量部、バインダー５〜５０重量部で実施される。次いで、該混合物を、固形物濃度が１〜５重量％となるように水中に分散させ、スラリーを調製する。そして、予め作製しておいた所望の形状の通水性の容器に該スラリーを流し込んで乾燥し、成型体とする。
【００１９】
バインダーとして熱融着繊維又は熱融着樹脂粉末を使用する場合は、上記のようにして成型し、乾燥した後、さらに加熱処理することにより、成型物が強固に融着され、一層成型物の形状安定性及び強度を高めることができる。熱融着する方法は、とくに限定されず、例えば遠赤外線を照射して熱融着繊維又は熱融着樹脂粉末を溶融する方法によってもよいが、単に乾燥機などに成型体を静置して熱処理してもよい。この場合、熱処理は通常、８０〜１４０℃程度、８〜１６時間程度で行われる。
【００２０】
容器の形状としては種々の通水性のものが作製可能であり、種々の成型体に成型することができる。成型体をカートリッジに作製すると、それをハウジングに装填して浄水器として使用することができるが、成型体を浄水器用のカートリッジとして使用する場合は、円筒状の容器とするのが通水抵抗を低下することができ、しかもカートリッジの装填・交換作業が簡単であり、好ましい。
【００２１】
円筒状のカートリッジは、例えば２００メッシュのステンレス製の金網で通水性の円筒形容器を作製しておき、この中に同じ長さの金網で小径の円筒形容器を作製して挿入することによって二重管状容器とし、該二重管状容器の内管と外管との間にスラリーを流し込むことによって成型することができる。
【００２２】
カートリッジはハウジングに装填し、通水に供されるが、通水方式としては、原水を全量濾過する全濾過方式や循環濾過方式が採用される。原水及び透過水中の遊離塩素、鉛、トリハロメタンなどの濃度は、公知の分析方法によって測定することができ、例えば遊離塩素の濃度はＯ―トリジン法、鉛の濃度は原子吸光光度法などにより測定することができる。トリハロメタンの濃度は、試料を容器に採取し、密閉して気相部分をサンプリングし、ガスクロマトグラフで分析することによって測定することができる。また、２−メチルイソボネオール（２−ＭＩＢ）は、濃縮してガスクロマトグラフー質量分析によって測定することができる。通水は２０００（１／Ｈｒ）以下、好ましくは１０００〜２０００（１／Ｈｒ）の空間速度（ＳＶ）で実施され、原水及び透過水中の遊離塩素、トリハロメタン、鉛などの濃度から計算される各除去率と、通水開始から流した水量（Ｌ）とカートリッジの容積（ｃｃ）の比（累積透過水量Ｌ／ｃｃ）との関係をプロットすることにより、浄水器の性能を確認することができる。
【００２３】
本発明の浄水器は、とくに鉛の除去性能に優れており、ＳＶが２０００（１／Ｈｒ）以下で累積透過水量が１４０（Ｌ／ｃｃ）のときに８０％以上の鉛除去率を示す。本発明の活性炭成型体によれば、鉛イオンの他、コロイド状鉛も除去可能である。以下、本発明を実施例によって具体的に説明するが、本発明はこれらに限定されるものではない。
【００２４】
【実施例】
実施例１
ヨウ素吸着量１５００ｍｇ／ｇ、平均繊維径１５μｍの繊維状活性炭（クラレケミカル株式会社製ＦＲ―１５）を長さ３ｍｍにカットし、粒径３〜２０μｍのエンゲルハルド社製ＡＴＳ（二酸化チタン５５重量％、二酸化ケイ素３５重量％）及びユニチカ株式会社製の熱融着繊維アピエールＡ―１ＡＷと、繊維状活性炭：ＡＴＳ：バインダーを８：２：１（重量比）の割合で混合した後、固形物濃度が３重量％になるように水中に分散し、スラリーを調製した。
【００２５】
２００メッシュのステンレス金網で、直径３．６ｃｍ、長さ８ｃｍの円筒状の容器を作製し、この中に同じ金網で作製した直径１ｃｍ、長さ８ｃｍの円筒状の容器を挿入して、二重管状の容器を作製した。該二重管状容器の内管と外管との間に上記スラリーを注入し、乾燥して円筒状の成型体を作製した。
【００２６】
該成型体を長さ７ｃｍに切断し、外径３．６ｃｍ、内径１ｃｍ、長さ７ｃｍ（容積６５ｍｌ、重量１６ｇ）のカートリッジとし、ハウジングに装填し、浄水器とした。水道水に次亜塩素酸ナトリウムと硝酸鉛を加えて、遊離塩素濃度が２ｐｐｍ、鉛イオンを５０ｐｐｂになるように調整した原水をカートリッジの外側から１．３Ｌ／分の割合で全濾過式に通水し、試験を行った。このときのＳＶは１２００（１／Ｈｒ）であった。透過した水について、遊離塩素をＯ―トリジン法により分光光度計で測定し、鉛イオンを原子吸光光度法により分析した。試験開始から流した水量とカートリッジの容積の比を累積透過水量（Ｌ／ｃｃ）とし、遊離塩素の除去率（％）及び鉛除去率（％）との関係を調べた。結果を図１に示す。また、原水を２Ｌ／分で通水したときの初期通水抵抗は０．３５ｋｇ・ｆ／ｃｍ２であった。１は遊離塩素の除去率（％）、２はトリハロメタンの除去率（％）、３は鉛の除去率（％）である。
【００２７】
実施例２〜４
次の３種類の繊維状活性炭を準備した。
１．平均繊維径が１４μｍのフェノール系樹脂繊維（日本カイノール社製ＫＴ２４００）を、１３００℃のＬＰＧガス（プロパン／空気の容積比が約１／２４の混合ガスを燃焼させて得られたＨ２Ｏ、ＣＯ２、ＣＯ、Ｈ２、Ｃ３Ｈ８及びＮ２の混合ガス）を供給しながら１２分処理して、平均繊維径１０μｍ、比表面積２１００ｍ２／ｇ、水蒸気吸着法で測定した細孔半径が９Å〜１６Åの細孔の占める累積細孔容積が０．５７ｃｃ／ｇ、上記累積細孔容積が、細孔半径１００Å以下の細孔の占める累積細孔容積の７６．０％であるヨウ素吸着量が２０００ｍｇ／ｇの繊維状活性炭を得た。
【００２８】
２．同じフェノール系樹脂繊維（日本カイノール社製ＫＴ２４００）を、９８０℃のＬＰＧガス（プロパン／空気の容積比が約１／２４の混合ガスを燃焼させて得られたＨ２Ｏ、ＣＯ２、ＣＯ、Ｈ２、Ｃ３Ｈ８及びＮ２の混合ガス）を供給しながら１０分処理して、平均繊維径１０μｍ、比表面積１３１０ｍ２／ｇ、水蒸気吸着法で測定した細孔半径が９Å以下の細孔の占める累積細孔容積が０．４６５ｃｃ／ｇ、上記累積細孔容積が、細孔半径１００Å以下の細孔の占める累積細孔容積の８７．４％であるヨウ素吸着量が１２８０ｍｇ／ｇの繊維状活性炭を得た。
【００２９】
３．クラレケミカル株式会社製の繊維状活性炭（商品名クラクテイブＦＴ３００−２０）に、窒素ガスを０．５ｌ／分導入しながら、昇温速度１０℃／分で１５００℃まで昇温し、ひき続き窒素中１５００℃６０分で熱処理し、冷却後取り出した。以上の３種類の繊維状活性炭を使用し、実施例１と同様にして成型体を作製し、ハウジングに充填して浄水器とした（各々実施例２〜４）。
【００３０】
水道水に、黴臭成分として２−ＭＩＢを１００ｐｐｔ（ｐａｒｔｓ  ｐｅｒ  ｔｒｉｌｌｉｏｎ）、トリハロメタンとしてクロロホルム２５ｐｐｂ、ブロモジクロロメタン１０ｐｐｂ、ジブロモクロロメタン１０ｐｐｂ及びブロモホルム５ｐｐｂの濃度になるように加え、さらに次亜塩素酸ナトリウムと硝酸鉛を加えて、遊離塩素濃度が２ｐｐｍ、鉛イオンが５０ｐｐｂになるように調整し、試験用の原水とした。実施例１と同様にして、上記３種類の成型体を充填した浄水器について通水試験を実施した。上記３種類についての通水試験の結果を各々図２〜図４に示す。透過水の黴臭は殆どなかった。
【００３１】
実施例５〜７
熱融着繊維として、東洋紡績株式会社製のアクリル繊維からなるＲ５６Ｆ、旭化成工業株式会社製のアクリル繊維からなるＡ―１０４及び株式会社クラレ製のＰＥＴ繊維ＥＰ１０１を使用し、成型して乾燥した後、９００℃で５時間の熱処理を施す以外は実施例１と同様にして通水試験を実施したところ、図１とほぼ同じ結果を得た。
【００３２】
比較例１
エンゲルハルド社製の浄水用の粒状活性炭（商品名ＡＴＣ：活性炭に二酸化ケイ素及び二酸化チタンを担持）を使用して通水試験を行った。原水を２Ｌ／分で通水したときの初期通水抵抗は０．４６ｋｇ・ｆ／ｃｍ２であり、図５に示すように、鉛除去性能は本発明の成型体を使用した場合よりも５０％低かった。
【００３３】
比較例２
特開平７―２５６２３９号公報の実施例２に従って実施例１と同じ大きさのカートリッジを作製し、ハウジングに装填して浄水器とし、実施例１と同様に原水を通水して試験した。結果を図６に示す。以上の結果から本発明の効果は明らかである。
【００３４】
【発明の効果】
本発明により、繊維状活性炭、二酸化チタン、二酸化ケイ素及びバインダーからなる混合物を成型した成型体を用いた浄水器を得ることができる。本発明の浄水器は、遊離塩素及び黴臭の他、トリハロメタンや鉛などの重金属の除去性能に優れている。
【図面の簡単な説明】
【図１】実施例１で作製した浄水器の試験結果を示すグラフである。
【図２】実施例２で作製した浄水器の試験結果を示すグラフである。
【図３】実施例３で作製した浄水器の試験結果を示すグラフである。
【図４】実施例４で作製した浄水器の試験結果を示すグラフである。
【図５】比較例１で作製した浄水器の試験結果を示すグラフである。
【図６】比較例２で作製した浄水器の試験結果を示すグラフである。
【符号の説明】
１…遊離塩素除去率（％）
２…トリハロメタン除去率（％）
３…鉛除去率（％）
【図１】
0004043634.tif 000002
【図２】
0004043634.tif 000003
【図３】
0004043634.tif 000004
【図４】
0004043634.tif 000005
【図５】
0004043634.tif 000006
【図６】
0004043634.tif 000007